(57)【要約】【課題】  従来の織物の使用糸の番手、織物の密度（経及び緯）や組織を変更せず、透け防止性及びその耐久性に優れた獣毛混織物及びその製造方法を提供すること。【解決手段】  ポリエステル扁平糸と獣毛繊維との混紡糸により製織されてなる織物であって、更に、カレンダー加工を施されてなることを特徴とする獣毛混織物及びポリエステル扁平糸と獣毛繊維との混紡糸により製織し、得られた織物に、カレンダー加工を施すことを特徴とする獣毛混織物の製造方法。【特許請求の範囲】
【請求項１】
ポリエステル扁平糸と獣毛繊維との混紡糸により製織されてなる織物であって、更に、カレンダー加工を施されてなることを特徴とする獣毛混織物。
【請求項２】
ポリエステル扁平糸と獣毛繊維との混紡糸により製織し、得られた織物に、カレンダー加工を施すことを特徴とする獣毛混織物の製造方法。
【発明の詳細な説明】
【技術分野】
【０００１】
本発明は、透け防止性及びその耐久性に優れた獣毛混織物及びその製造方法に係り、特に、スーツ、ユニホーム及び学生服に適した獣毛混織物及びその製造方法に関する。
【背景技術】
【０００２】
従来、羊毛混のスーツ及び学生服用途における織物（特に、平織、トロピカル、ポプリン等）において、夏向けの用途に関しては、織物の厚みが薄いものが多く、中の衣服が透けて見えることが多い。
これらの問題は、織物の組織を高密度にすることで多少は改善されるが、密度が増えるために求める風合いの織物が得られない。
その他の方法として、二重織により各組織間の隙間を埋める方法が挙げられるが、この場合は目付けが増えてしまう。
【０００３】
一方、セルロース系繊維布帛や合成繊維布帛に光沢を付与するために、通常、カレンダー加工が行われる。また、獣毛繊維からなる布帛にカレンダー加工を行い、光沢を付与する方法も知られている（特許文献１参照）。
このカレンダー加工を利用することにより、織物の組織の間隙を埋め、透け性を防止することが考えられるが、獣毛繊維からなる布帛にカレンダー加工を行っても、洗濯により、獣毛繊維がカレンダー加工前の元の形状に戻ってしまうので、透け防止性の耐久性が得られない。
【０００４】
【特許文献１】特開２００２−３３９２２８号公報
【発明の開示】
【発明が解決しようとする課題】
【０００５】
本発明はかかる問題点を解決するものであって、その目的は、従来の織物の使用糸の番手、織物の密度（経及び緯）や組織を変更せず、透け防止性及びその耐久性に優れた獣毛混織物及びその製造方法を提供することにある。
【課題を解決するための手段】
【０００６】
本発明の目的は、ポリエステル扁平糸と獣毛繊維との混紡糸により製織されてなる織物であって、更に、カレンダー加工を施されてなることを特徴とする獣毛混織物によって達成される。
また、本発明の目的は、ポリエステル扁平糸と獣毛繊維との混紡糸により製織し、得られた織物に、カレンダー加工を施すことを特徴とする獣毛混織物の製造方法によって達成される。
【発明の効果】
【０００７】
本発明によれば、従来の織物の使用糸の番手、織物の密度（経及び緯）や組織を変更せず、透け防止性及びその耐久性に優れた獣毛混織物が得られる。
【発明を実施するための最良の形態】
【０００８】
本発明は、ポリエステル扁平糸と獣毛繊維との混紡糸を用いて製織された織物であり、更に、カレンダー加工を施されてなるものである。
【０００９】
本発明において用いるポリエステル扁平糸としては、その表面積が大きいものが好ましく、その断面が楕円型、Ｗ型等のものが好ましく、特にＷ型が好ましい。
また、ポリエステル扁平糸の繊度、長さは、獣毛繊維と同程度のものが好適であり、繊度２．２〜３．３デシテックス、長さ５０〜１００ｍｍ、より好ましくは５０〜８０ｍｍが好適である。
また、ポリエステル扁平糸は、フルダル糸であることが好適である。好適なフルダル糸中の酸化チタン等の無機酸化物の含有量は２〜４質量％である。このようなフルダル糸を用いることにより、織物間隙の光の透過が減少し、また、光沢を押さえることでより光の透過が少なくなる。
【００１０】
本発明において用いる獣毛繊維としては、羊毛、アンゴラ、カシミヤ、ラクダ、アルパカ、ヤギ、ウサギ等の動物から得られる繊維が挙げられる。これらの獣毛繊維を単独でも２つ以上組み合わせて用いてもよい。
【００１１】
上記ポリエステル扁平糸と獣毛繊維との混紡率は、ポリエステル：獣毛繊維＝３０：７０〜９０：１０とすることが好適である。
また、混紡糸には、本発明の目的を損わない範囲で、他の繊維を混紡してもよい。
【００１２】
本発明の上記混紡糸を用いて製織される織物の織組織としては、平織、トロピカル、ポプリン等が挙げられる。
また、本発明の獣毛混織物は、本発明の目的を損わない範囲で、他の繊維を交織してもよい。
【００１３】
また、本発明の獣毛混織物には、カレンダー加工が施されている。
上記のように、ポリエステル扁平糸を用い、また、織物にカレンダー加工を施し、ポリエステル扁平糸をより扁平にすることで、本発明の獣毛混織物は、その繊維間の間隙が埋められ、よって、透け防止性に優れたものとなる。更に、その耐久性にも優れている。
【００１４】
本発明の獣毛混織物の製造は、例えば、次のようにして行う。
まず、本発明に係る混紡糸の製造は、通常行う方法により行うことができ、例えば、混打綿工程で、ポリエステル扁平糸と羊毛とを混合し、梳毛紡績により混紡糸を得る方法が好適である。
【００１５】
次いで、上記混紡糸を用いて、通常の方法により織物とする。得られた織物に対して、例えば、通常施されるセット加工等を施し、次いで、カレンダー加工を施す。
カレンダー加工には、ロールカレンダーを使用するのが好適である。
また、カレンダー加工の条件としては、温度９０〜１２０℃、圧力計値４５〜８５ｋｇ／ｃｍ2、ロール圧力２０〜４０ｔ、絨速５〜２０ｍ／分が好適である。
【００１６】
上記のようにして得られた獣毛混織物は、繊維間の間隙が埋められており、よって、透け防止性、更に、その耐久性に優れた織物である。
【実施例】
【００１７】
次に、実施例を挙げて本発明を具体的に説明する。
[実施例１]
ポリエステル扁平糸として、Ｗ型フルダル短繊維（５１ｍｍ）を用い、獣毛として、羊毛（梳毛糸平均長７６mm）を用い、５０：５０の比で、混打綿工程で混紡し、梳毛紡績により混紡糸を製造した。
次に、上記混紡糸を用い、製織を行い、平織物を得た。
得られた織物に、洗絨、煮絨、乾燥、蒸絨処理を施し、カレンダー加工（小松原鉄工所製  サン・ラスターＮｏ．９１−１１７使用）（条件：温度１１０℃、圧力計値７５ｋｇ／ｃｍ2、ロール圧力３５ｔ、絨速１０ｍ／分）を行った。
【００１８】
[比較例１]
カレンダー加工を行わない他は、実施例１と同様にして織物を得た。
【００１９】
[比較例2]
丸型断面のポリエステルブライト短繊維（５１ｍｍ）と羊毛（梳毛糸平均長７６ｍｍ）とを５０：５０の比率で用いた混紡糸を用いる他は、実施例１と同様にして織物を得た。
【００２０】
[比較例３]
カレンダー加工を行わない他は、比較例２と同様にして織物を得た。
【００２１】
上記織物について、下記方法により照度を測定した。
［照度測定方法］
１）上部に照度を与える光源を設置する（７００ＬＵＸ）。
２）四方を黒く塗装した黒い箱を準備し、その下に照度計を設置する。
３）黒い箱の上部を開け、そこの夫々の生地をおき、光源が下に洩れる照度を測定する。
【００２２】
また、洗濯耐久性を調べるため、５回、１０回、１５回、２０回の洗濯（ＪＩＳ−Ｌ−０２１７  １０３法）を行い、照度を測定した。
これらの結果を、表１に併せて示す。
【００２３】
【表１】
2005171400.tif 000002
【００２４】
表１の結果より、実施例の織物は、透け防止性に優れ、更に、その洗濯耐久性にも優れたものであることがわかる。一方、比較例１の織物は、カレンダー加工を施さなかったので、透け防止性は満足のいくものではなかった。また、比較例２、３の織物は、ポリエステル糸を使ったので、洗濯耐久性はあったものの、元々の透け防止性が満足のいくものではなかった。
【産業上の利用可能性】
【００２５】
本発明の獣繊維混織物は、透け防止性及びその耐久性を有し、スーツ、ユニホーム及び学生服に適したものである。